(57)【要約】      （修正有）【課題】基材の一方の面に画像受容層を剥離可能に設けた中間転写記録媒体の画像受容層面に、熱転写記録方法により熱転写シートの色材層の一部を転写して画像を形成した後、上記画像が形成された画像受容層を転写するための被転写体の転写用接着層を構成する樹脂組成物と、この樹脂組成物からなる接着層を有する転写記録用被転写体並びにこの転写記録用被転写体に画像データに基づいて中間転写記録媒体からの転写画像等が転写され、一体化されてなる情報記録媒体の提供。【解決手段】被転写体の転写用接着層を、破断強度が３００ＭＰａ以上で、かつ破断伸度が３００％以上の樹脂が樹脂分の３重量％以上の割合で含有されている接着層構成用樹脂組成物で形成する。【選択図】図１
2005342974.tif 000002
【特許請求の範囲】
【請求項１】
基材の一方の面に画像受容層を剥離可能に設けた中間転写記録媒体の画像受容層面に、熱転写記録方法により熱転写シートの色材層の一部を転写して画像を形成した後、上記画像が形成された画像受容層を転写するための被転写体の転写用接着層を構成する樹脂組成物であって、破断強度が３００ＭＰａ以上で、かつ破断伸度が３００％以上の樹脂が樹脂分の３重量％以上の割合で含有されていることを特徴とする接着層構成用樹脂組成物。
【請求項２】
基材の一方の面に画像受容層を剥離可能に設けた中間転写記録媒体の画像受容層面に、熱転写記録方法により熱転写シートから色材層の一部を転写して画像を形成した後、上記画像が形成された画像受容層を転写するための被転写体であって、基材上に少なくとも転写用接着層が設けられており、この転写用接着層は破断強度が３００ＭＰａ以上で、かつ破断伸度が３００％以上の樹脂が樹脂分の３重量％以上の割合で含有されている接着層構成用樹脂組成物からなることを特徴とする中間転写記録用被転写体。
【請求項３】
基材の一方の面に画像受容層を剥離可能に設けた中間転写記録媒体の画像受容層面に、熱転写記録方法により熱転写シートから色材層の一部を転写して画像を形成した後、上記画像が形成された画像受容層を被転写体の転写用接着層に接着・一体化させてなる情報記録媒体であって、転写用接着層は破断強度が３００ＭＰａ以上で、かつ破断伸度が３００％以上の樹脂が樹脂分の３重量％以上の割合で含有されている接着層構成用樹脂組成物からなることを特徴とする情報記録媒体。
【発明の詳細な説明】
【技術分野】
【０００１】
本発明は、基材の一方の面に画像受像層を剥離可能に設けた中間転写記録媒体の画像受容層面に、熱転写記録方法により熱転写シートの色材層（転写層）の一部を転写して画像を形成した後、上記画像が形成された画像受容層を転写するための被転写体の転写用接着層を構成する樹脂組成物と、この樹脂組成物からなる接着層を有する転写記録用被転写体並びにこの転写記録用被転写体に画像データに基づいて中間転写記録媒体からの転写画像等が転写され、一体化されてなる情報記録媒体に関する。
【背景技術】
【０００２】
従来、基材の一方の面に色材層が設けられた熱転写シートと、画像受容層が設けられた中間転写記録媒体とを、サーマルヘッド等の加熱装置とプラテンロールの間に圧接してセットし、画像データに応じて加熱装置の発熱部分を選択的に発熱させ、熱転写シート上の色材層の一部を被転写体に画像状に転写させることにより、画像を記録する感熱転写方式が種々提案されている。
【０００３】
その中に、色材層中の色材として顔料を用いた熱転写シートを使用した感熱溶融転写方式がある。この方式は、古くは色材としてカーボンブラックを用いた熱転写シートを使用した黒色文字の形成用に採用されていたが、近年になって、イエロー、マゼンタ、シアンのカラー３原色の色材を使用した方式も開発され、単に文字だけではなくフルカラー画像が要求される用途にも使用されている。
【０００４】
この場合、解像度としては３００〜１２００ｄｐｉ程度以上の高精細画像の記録が要求されることになるため、サーマルヘッドからの画素毎の印加エネルギーは小さくなり、結果として色材層が設けられた熱転写シートは高い熱感度と高忠実再現性が要求される。したがって、色材層中の分散媒となる樹脂も低融点かつ低分子の樹脂とせざるを得ず、転写形成された画像部分の耐久性や耐スクラッチ性を低下させる要因となる。
【０００５】
一方、被転写体と熱転写シートから転写されて形成された転写画像との間は、単に熱圧によって接着されているに過ぎないので、比較的弱い刺激でも剥れてしまうことが多い。そのため、何らかの形で被転写体の表面に接着層を設け、転写画像の密着性を高めることが提案されている。
【０００６】
この方法の一つとして、被転写体の表面に接着層を介して画像を転写する方法がある（例えば、特許文献１参照）。この特許文献１には被転写体の接着層を設ける方法として、印刷方式、一体成型方式、熱転写方式、貼付等の方法が種々挙げられ、また、接着層の構成材料としては、熱可塑性の合成樹脂、天然樹脂、ゴム、ワックス等が使用可能であり、これらを単独もしくは混合して、０．１〜５００μｍ程度の厚みで設けることが述べられている。
【０００７】
また別の方法として、接着層を色材層が設けられている熱転写シートに形成しておき、色材層と同じ熱転写方法で接着層も中間転写媒体に転写する方法が特許文献２に開示されている。これは、まずサーマルヘッド等の加熱手段によって熱転写シートの色材層の一部を画像状に中間転写記録媒体に転写した後、同じ加熱手段を用いて、接着層を色材層の一部からなる画像が転写された中間転写体媒体上に転写し、しかる後全体を被転写体に再転写するという方法である。
【特許文献１】特開平７−５２５２２号公報
【特許文献２】特開平８−２５８４３８号公報
【発明の開示】
【発明が解決しようとする課題】
【０００８】
しかしながら、特許文献１の技術を、色材層中の色材として顔料を用いた熱転写シートによる感熱溶融転写記録に利用すると、被転写体に再転写された画像の耐性が弱くなり、特に転写画像の上からコイン等の金属質の硬いもので擦ると比較的容易に画像が剥離してしまうという問題がある。これは、色材層中の樹脂が低分子で比較的脆い材料を使用していることもあるが、それよりも下層の接着層の機械的強度が不足していることが大きな原因となっている。
【０００９】
また、特許文献２の技術を上述と同様の感熱溶融転写記録に利用した場合には、接着層自身が色材層を構成する樹脂と同様の低分子で脆い樹脂を使用せざるを得ないため、転写形成された画像のスクラッチ耐性がさらに低下する。
【課題を解決するための手段】
【００１０】
本発明は、上記の課題を解決するためのものであって、請求項１に記載の発明は、基材の一方の面に画像受容層を剥離可能に設けた中間転写記録媒体の画像受容層面に、熱転写記録方法により熱転写シートの色材層の一部を転写して画像を形成した後、上記画像が形成された画像受容層を転写するための被転写体の転写用接着層を構成する樹脂組成物であって、破断強度が３００ＭＰａ以上で、かつ破断伸度が３００％以上の樹脂が樹脂分の３重量％以上の割合で含有されていることを特徴とする接着層構成用樹脂組成物である。
【００１１】
また、請求項２に記載の発明は、基材の一方の面に画像受容層を剥離可能に設けた中間転写記録媒体の画像受容層面に、熱転写記録方法により熱転写シートから色材層の一部を転写して画像を形成した後、上記画像が形成された画像受容層を転写するための被転写体であって、基材上に少なくとも転写用接着層が設けられており、この転写用接着層は破断強度が３００ＭＰａ以上で、かつ破断伸度が３００％以上の樹脂が樹脂分の３重量％以上の割合で含有されている接着層構成用樹脂組成物からなることを特徴とする中間転写記録用被転写体である。
【００１２】
さらにまた、請求項３に記載の発明は、基材の一方の面に画像受容層を剥離可能に設けた中間転写記録媒体の画像受容層面に、熱転写記録方法により熱転写シートから色材層の一部を転写して画像を形成した後、上記画像が形成された画像受容層を被転写体の転写用接着層に接着・一体化させてなる情報記録媒体であって、転写用接着層は破断強度が３００ＭＰａ以上で、かつ破断伸度が３００％以上の樹脂が樹脂分の３重量％以上の割合で含有されている接着層構成用樹脂組成物からなることを特徴とする情報記録媒体である。
【発明の効果】
【００１３】
本発明に係る中間転写記録用被転写体並びに情報記録媒体は、その一部を構成する接着層が、破断強度が３００ＭＰａ以上で、かつ破断伸度が３００％以上の樹脂が樹脂分の３％以上の割合で含有されてなる本発明の接着層構成用樹脂組成物からなるため、それらの接着層上に熱転写されて形成された画像が剥離しにくく、情報記録媒体のスクラッチ耐性は一段と向上する。
【発明を実施するための最良の形態】
【００１４】
以下、図面を参照して本発明を詳細に説明する。
【００１５】
図１は、本発明に係る中間転写記録用被転写体１の構成を示す断面図である。この中間転写記録用被転写体１は、基材２の上に転写用接着層３が積層されている。特に図示しないが、必要であれば基材２と接着層３の密着性を向上させるためのアンカー層を設けても
よい。
【００１６】
基材２は中間転写記録用被転写体１の支持体となるもので、上質紙、コート紙、アート紙及びそれらを別の支持体に積層したラミネート紙といった紙類、硬質塩化ビニル、軟質塩化ビニル、ポリエチレンテレフタレート、ポリカーボネート、ＡＢＳといったプラスチック類からなるシート等が適用可能である。
【００１７】
このような構成の基材２上に設けられる転写用接着層３は、本発明に係る接着層構成用樹脂組成物からなるものである。すなわち、この接着層は、破断強度が３００ＭＰａ以上、かつ破断伸度３００％以上の樹脂を樹脂重量比にて３％以上含有する接着層構成用樹脂組成物からなる。ここで破断強度とは、樹脂の成型物を引張試験機で試験片を引っ張って破断する際にかかる応力のことである。また、この際の伸び率が破断伸度である。
【００１８】
樹脂にはさまざまな機械的性質のものがあるが、大きく分類すると、Ａ．やわらかくてもろい樹脂、Ｂ．硬くてもろい樹脂、Ｃ．硬くて強い樹脂、Ｄ．軟らかくて粘り強い樹脂、Ｅ．硬くて粘り強い樹脂、がある。
【００１９】
上記した樹脂組成物に適用できる樹脂は、このうちのＥの硬くて粘り強い樹脂である。これに属する樹脂は、破断強度も破断伸度も大きいという特性を持っており、強靭な樹脂であるといえる。
【００２０】
印刷物や感熱転写によって所望の画像が形成された情報記録媒体等はその取り扱いの際に様々な外力が加わる。その中にはスクラッチ動作に基づく外力の加わり方がある。スクラッチ動作では、スクラッチ体（例えばコイン）によってスクラッチされた部分に圧縮と伸長が生じ、これらに対抗できなくなったときにその部分において材料破壊（例えば、印刷画像や転写画像の破壊）が発生する。したがって、スクラッチの動作における材料破壊を回避するには、スクラッチ動作中の圧縮に耐えられ、伸長にも強い表面（画像）を有することが必要であると考えることができる。
【００２１】
本発明者等は鋭意研究の結果、基材２上に接着層３は、伸びはするが、切れにくい樹脂組成物で構成することが必要であって、さらにスクラッチ体が食い込みにくい程度の強度があればなおよく、これらを考慮した表面状態とすることにより、スクラッチ耐性を向上させることができるとという知見を得、本発明を完成するに至った。
【００２２】
すなわち、本発明のおいては、接着層３を構成する樹脂組成物中の樹脂として、破断強度が３００ＭＰａ以上、かつ破断伸度が３００％以上の樹脂を用い、その含有量を３重量％以上とすることにより、得られる接着層３のスクラッチ耐性を著しく向上させることが可能となる。この場合、接着層３上に転移される転写画像との密着性が良好であることが必要であるのは言うまでもない。これらを配慮しつつ、上述の樹脂として、従来公知のポリエステル樹脂、ポリウレタン樹脂、ポリエステルウレタン樹脂等の樹脂を適宜選択して使用すればよい。
【００２３】
接着層３の層厚は０．１〜５μｍ程度、好ましくは０．５〜１．５μｍである。また、接着層３を設ける方法としては、従来公知のグラビア印刷法、スクリーン印刷法、オフセット印刷法、フレキソ印刷法、ロールコート法等の印刷方法や塗工方法を用いることができる。
【００２４】
次に、本発明の情報記録媒体について説明する。図２は情報記録媒体１０の構成を示す断面図である。この情報記録媒体１０は、基材１１上に接着層１２、転写画像層１３、画像受容層１４および剥離保護層１５がこの順で積層されている。
【００２５】
この情報記録媒体１０は、基材の一方の面に画像受容層を剥離可能に設けた中間転写記録媒体の画像受容層面に、熱転写記録方法により熱転写シートから色材層の一部を転写して画像を形成した後、上記画像が形成された画像受容層を中間転写記録用被転写体の転写用接着層に接着させて一体化して得られるものであって、転写用接着層は破断強度が３００ＭＰａ以上で、かつ破断伸度が３００％以上の樹脂が樹脂分の３重量％以上の割合で含有されている、本発明の接着層構成用樹脂組成物により構成されている。
【００２６】
従って、基材１１と接着層１２との積層部分は、上記した製造工程において使用された被転写体の部分であって、転写画像層１３が転写された画像受容層１４と剥離保護層１５との積層部分は上記した製造工程において使用された中間転写記録媒体の一部であり、これらが接着層１２によって接着一体化されたものが図２に示す情報記録媒体である。
【００２７】
因みに、剥離保護層１５は中間転写記録媒体の基材と画像受容層との間に設けられた  
等からなる剥離性と保護性とを兼ね備えて有する層であって、中間転写記録用被転写体への画像転写時にその一部が層状に分断されて、その一層が情報記録媒体の最上部に積層されてなる層である。また、転写画像層１３は、例えば顔料を主体とした感熱溶融インキからなるものであって、三原色であるイエロー、マゼンタ、シアン及びスミの各顔料を従来公知の樹脂に分散したインキを、耐熱バックコート層を設けたポリエチレンテレフタレートフィルム上に塗り分けて色材層として設けてなる感熱溶融転写リボンの色材層の一部を転写させた部分である。以下、本発明の実施例を述べる。
【実施例１】
【００２８】
まず、下記組成の接着層構成用樹脂組成物（接着インキ）を作成した。次に、この接着インキをワイヤーバー＃５で１．０μｍの厚みで０．７６ｍｍ厚の塩化ビニルシート上に手引きし、オーブン中で６０℃にて１０秒乾燥させ、接着層を有する中間転写記録用被転写体を得た。なお、バイロンＵＲ２３００の破断強度は５００ＭＰａ、破断伸度は６００％である。
＜接着インキの組成＞
・バイロン２７０（ポリエステル樹脂、東洋紡績（株）製）    １０重量部
・バイロンＵＲ２３００（ポリエステルウレタン樹脂、同）    １０重量部
・メチルエチルケトン                                      ４０重量部
・トルエン                                                ４０重量部
次に、市販のカードプリンタＣＰ３００ＦＸ（凸版印刷（株）製）を用いて、専用色リボンから専用中間転写フィルム（中間転写記録用記録媒体）上に画像を中間転写し、しかる後の装置の内蔵ヒートロールで前記工程で作製した中間転写記録被転写体上に画像を転写させてから、専用中間転写フィルムの基材を剥離させることにより、実施例１に係る情報記録媒体を得た。なお、ヒートロール温度は１７０℃、転写速度は２０ｍｍ／ｓとした。
【実施例２】
【００２９】
接着インキのバイロン２７０とバイロンＵＲ２３００の重量比を１８：２に変更した以外は実施例１と同様にして、実施例２に係る情報記録媒体を得た。
【実施例３】
【００３０】
接着インキのバイロン２７０とバイロンＵＲ２３００の重量比を９７：３に変更した以外は実施例１と同様にして、実施例３に係る情報記録媒体を得た。
【実施例４】
【００３１】
接着インキのバイロンＵＲ２３００をバイロンＵＲ８３００（破断強度：４００ＭＰａ
、破断伸度：５００％）に変更した以外は実施例１と同様にして、実施例４に係る情報記録媒体を得た。
【実施例５】
【００３２】
接着インキのバイロンＵＲ２３００をバイロンＵＲ８３００に変更した以外は実施例２と同様にして、実施例５に係る情報記録媒体を得た。
【実施例６】
【００３３】
接着インキのバイロンＵＲ２３００をバイロンＵＲ８３００に変更した以外は実施例３と同様にして、実施例６に係る情報記録媒体を得た。
【実施例７】
【００３４】
接着インキのバイロン２７０とバイロンＵＲ２３００の重量比を９８：２に変更した以外は実施例１と同様にして、比較のための実施例７に係る情報記録媒体を得た。。
【実施例８】
【００３５】
接着インキのバイロン２７０とバイロンＵＲ８３００の重量比を９８：２に変更した以外は実施例５と同様にして、比較のための実施例８に係る情報記録媒体を得た。
【実施例９】
【００３６】
接着インキのバイロンＵＲ２３００をバイロンＵＲ５５３７（破断強度：２７０、破断伸度２００％）に変更した以外は実施例１と同様にして、比較のための実施例９に係る情報記録媒体を得た。。
【００３７】
このようにして作製した各情報記録媒体について、以下に示すコインスクラッチ試験と鉛筆硬度試験（画像破れにて判断）を行い、評価を行った。その結果を表１に示す。
＜コインスクラッチ試験の方法＞
新品の１０円玉を情報記録媒体の上に約３０度の角度をつけて当接させ、上から強く押し当てながら画像の部分を１０ｍｍ程度擦り、できた傷を観察した。明らかに画像が剥離しているものを×とし、極僅かに傷がついたものを○とした。
＜鉛筆硬度試験の方法＞
ＪＩＳ  Ｋ５４００に規定された鉛筆ひっかき試験を行った。荷重は１Ｋｇとした。
【００３８】
【表１】
2005342974.tif 000003
以上に示したように、本発明の情報記録媒体はいずれもコインスクラッチ耐性を満足するものであり、かつ、鉛筆硬度試験は５Ｈ以上の良好な結果を示したのに対して、比較のために作製した情報記録媒体は何れの試験においても劣るものであった。
【図面の簡単な説明】
【００３９】
【図１】本発明の中間転写記録用被転写体の構成を示す断面図である。
【図２】本発明の情報記録媒体の構成を示す断面図である。
【符号の説明】
【００４０】
１      中間転写記録用被転写体
２      基材
３      接着層
１０    情報記録媒体
１１    基材
１２    接着層
１３    転写画像層
１４    画像受容層
１５    剥離保護層
【図１】
2005342974.tif 000004
【図２】
2005342974.tif 000005